(57)【要約】【課題】  強誘電体薄膜において、所望の膜厚及び所望の分極軸方向を有する強誘電体微粒子よりなる強誘電体薄膜を作製する。【解決手段】  基板の上に、強誘電体微粒子及び溶媒よりなる混合物を塗付する工程（ａ）と、工程（ａ）の後に、強誘電体微粒子の周囲に電場及び磁場のうちの少なくとも一方を形成する工程（ｂ）と、工程（ｂ）の後に、基板を熱処理することにより溶媒を除去する工程（ｃ）とを含む。【選択図】  図１
2006303178.tif 000002
【特許請求の範囲】
【請求項１】
基板の上に、強誘電体微粒子及び溶媒よりなる混合物を塗付する工程（ａ）と、
前記工程（ａ）の後に、前記強誘電体微粒子の周囲に電場及び磁場のうちの少なくとも一方を形成する工程（ｂ）と、
前記工程（ｂ）の後に、前記基板を熱処理することにより前記溶媒を除去する工程（ｃ）とを含むことを特徴とする強誘電体薄膜の作製方法。
【請求項２】
前記工程（ｂ）は、電極と前記基板とを電圧源を介して接続することにより、前記電場を形成する工程であることを特徴とする請求項１に記載の強誘電体薄膜の作製方法。
【請求項３】
前記工程（ｂ）は、電圧源を介して一対に配置された第１の電極と第２の電極との間に前記基板を配置することにより、前記電場を形成する工程であることを特徴とする請求項１に記載の強誘電体薄膜の作製方法。
【請求項４】
前記工程（ｂ）は、非立法晶系の結晶構造を有する前記強誘電体微粒子の周囲に前記磁場を形成する工程であることを特徴とする請求項１に記載の強誘電体薄膜の作製方法。
【請求項５】
前記工程（ｂ）は、非立法晶系の結晶構造を有する前記強誘電体微粒子の周囲に前記電場及び前記磁場を形成する工程であることを特徴とする請求項１に記載の強誘電体薄膜の作製方法。
【請求項６】
前記強誘電体微粒子は、単結晶であることを特徴とする請求項１から４のうちのいずれか１項に記載の強誘電体薄膜の作製方法。
【請求項７】
前記工程（ａ）は、
前記溶媒中に前記強誘電体微粒子を単分散させる工程と、
前記基板の上に、前記強誘電体微粒子が前記溶媒中に単分散されてなる溶液を塗布する工程とを含むことを特徴とする請求項１から４のうちのいずれか１項に記載の強誘電体薄膜の作製方法。
【発明の詳細な説明】
【技術分野】
【０００１】
本発明は、強誘電体メモリに用いられる強誘電体薄膜の作製方法に関するものである。
【背景技術】
【０００２】
強誘電体メモリとは、強誘電体が電場−分極特性にヒステリシスをもつことを応用した不揮発性メモリである。
【０００３】
強誘電体メモリは、他の不揮発性メモリであるＦＬＡＳＨメモリ及びＥＥＰＲＯＭと比べて、消費電力が少なく書き込み速度が速いことから、非接触型のＩＣカード等に使用されている。
【０００４】
今後、強誘電体メモリの更なる微細化を図ることにより、強誘電体メモリの大容量化を達成することができれば、他の様々なメモリ機器の代替として強誘電体メモリを用いることも可能である。
【０００５】
強誘電体メモリを構成する強誘電体材料として、例えば、ペロブスカイト結晶構造を有する鉛・ジルコネート・チタネート：Pb(Zr,Ti)O3（以下、ＰＺＴと記す）、及び層状ペロブスカイト結晶構造を有するストロンチウム・ビスマス・タンタレート：SrBi2Ta2O9（以下、ＳＢＴと記す）等が用いられている。
【０００６】
強誘電体材料としてＳＢＴを用いた場合、ＳＢＴよりなる強誘電体薄膜は、以下のようにして作製することができる。
【０００７】
例えば、スピンコート法を用いて、基板の上に、ＳＢＴを構成する金属元素であるストロンチウム（Ｓｒ）、ビスマス（Ｂｉ）、及びタンタル（Ｔａ）よりなる有機金属化合物を含む原料溶液を塗布することにより塗布膜を形成した後、該塗布膜が形成された基板に対して８００℃の熱処理を施すことにより、該塗布膜を構成するＳＢＴの結晶化を図る。このようにして、基板の上に、ＳＢＴよりなる強誘電体薄膜を作製することができる。
【０００８】
次に、強誘電体メモリをＬＳＩ（Ｌarge Ｓcale Ｉntegrated Ｃircuit）に混載した場合における、強誘電体薄膜の作製方法について、ＳＢＴよりなる強誘電体薄膜を例に挙げて説明する。
【０００９】
まず、基板の上に、トランジスタを形成する。続いて、トランジスタの上に、前述したように、塗布膜を形成した後、該塗布膜が形成された基板に対して８００℃の熱処理を施すことにより、該塗布膜を構成するＳＢＴの結晶化を図る。このようにして、トランジスタの上に、ＳＢＴよりなる強誘電体薄膜を作製することができる。
【００１０】
近年、ＬＳＩの微細化が進行している。
【００１１】
例えば、最小加工寸法が６５[ｎｍ]以下のトランジスタでは、ゲート電極及びソース／ドレイン電極における金属シリサイドとして、優れた加工性を有するニッケル・シリサイドが用いられている（例えば、非特許文献１参照）。
【００１２】
ニッケル・シリサイドは高温に曝されると、ニッケル・シリサイドが有するシート抵抗値が上昇するため、トランジスタのオン電流が低下するので、トランジスタの電子回路における動作速度が低下する。
【００１３】
このため、強誘電体メモリが混載されたＬＳＩにおける強誘電体薄膜の作製方法では、ニッケル・シリサイドが有する耐熱温度に応じて、トランジスタの形成工程以降の製造工程、すなわち、強誘電体薄膜の作製工程における温度の上限を決定する必要がある。
【００１４】
ここで、ニッケル・シリサイドが有するシート抵抗と温度との関係について以下に説明する（例えば、非特許文献２参照）。
【００１５】
温度が３５０℃以下の状態では、ニッケル・シリサイドは安定なシート抵抗値を示すが、温度が４００℃、４５０℃、更には５００℃と上昇するに従って、温度が３５０℃におけるニッケル・シリサイドが有するシート抵抗値は２倍、２．６倍、更には６倍の割合で上昇する。
【００１６】
このため、強誘電体メモリが混載されたＬＳＩにおける強誘電体薄膜の作製方法では、４５０℃以下の温度の下で強誘電体薄膜の作製を行わなければならない。
【００１７】
しかしながら、従来例に係る強誘電体薄膜の作製方法では、前述したように、塗布膜が形成された基板に対して８００℃の熱処理を施すことにより、該塗布膜を構成する強誘電体粒子の結晶化を図る工程が必要である。
【００１８】
このため、従来例に係る強誘電体薄膜の作製方法では、強誘電体粒子の結晶化を図る工程において、ゲート電極及びソース／ドレイン電極を構成する材料であるニッケル・シリサイドが高温（すなわち、４５０℃以上の温度）の下に曝される。
【００１９】
これにより、前述したように、ニッケル・シリサイドが有するシート抵抗値が上昇するため、トランジスタのオン電流が低下するので、トランジスタの電子回路における動作速度が低下する。
【００２０】
したがって、従来例に係る強誘電体薄膜の作製方法では、トランジスタのオン電流を低下させることなく、強誘電体薄膜を作製することができない。
【００２１】
このように、従来例に係る強誘電体薄膜の作製方法では、トランジスタの形成工程以降の製造工程、すなわち、強誘電体薄膜の作製工程において、所望の温度（すなわち、４５０℃以下の温度）の下で強誘電体薄膜の作製を行うことができない。
【００２２】
したがって、ＬＳＩの微細化に伴い、今後、強誘電体メモリの更なる微細化を図ることにより、強誘電体メモリの大容量化を達成するためには、これまでよりも低温（すなわち、４５０℃以下の温度）の下で、大きい残留分極値を有する強誘電体薄膜、すなわち、優れた分極特性を有する強誘電体薄膜の作製を行う必要がある。
【００２３】
このため、近年では、所望の温度（すなわち、４５０℃以下の温度）の下で、優れた分極特性を有する強誘電体薄膜を作製することが可能な、強誘電体薄膜を作製する技術の開発が急務となっている。
【００２４】
以下に、従来技術に係る強誘電体薄膜の作製方法について説明する（例えば、特許文献１参照）。
【００２５】
従来技術に係る強誘電体薄膜の作製方法では、まず、電気泳動堆積法を用いて、強誘電体結晶粒子が有する分極軸方向を所望の方向に揃えるようにして、該強誘電体結晶粒子よりなる強誘電体薄膜を作製する。続いて、基板の上に、強誘電体結晶粒子が有する分極軸方向を基板に対して垂直な方向に揃えるようにして、予め作製された強誘電体薄膜を配置する。
【００２６】
ここで、電気泳動堆積法について以下に詳述する。
【００２７】
電気泳動堆積法とは、溶液中に粒子を分散させ、該溶液中に一対の電極を浸漬させ、該電極の間に直流電圧を印加することにより、該溶液中に分散している粒子が、正極及び負極のうちのいずれか一方の電極に向かって該溶液中を泳動し、該電極の各々の上に粒子が堆積していく現象を利用した成膜方法である。
【００２８】
このように、従来技術に係る強誘電体薄膜の作製方法では、強誘電体薄膜の作製方法として電気泳動堆積法を用いることにより、予め結晶化された強誘電体微粒子（すなわち、強誘電体結晶粒子）を用いて強誘電体薄膜を作製することができるので、基板を熱処理することにより強誘電体微粒子の結晶化を図る工程を必要としない。
【００２９】
また、強誘電体薄膜の作製方法として電気泳動堆積法を用いることにより、強誘電体微粒子が有する分極軸方向を所望の方向に揃えることができるので、大きい残留分極値を有する強誘電体薄膜、すなわち、優れた分極特性を有する強誘電体薄膜を作製することができる。
【００３０】
更には、強誘電体薄膜の作製方法として電気泳動堆積法を用いることにより、理論上、強誘電体薄膜の面積を強誘電体微粒子１個分まで小さくさせることが可能であるため、数ナノメートルサイズの強誘電体薄膜の作製も可能であるので、強誘電体メモリの微細化を図ることが可能である。
【００３１】
このように、従来技術に係る強誘電体薄膜の作製方法では、所望の温度（すなわち、４５０℃以下の温度）の下で、優れた分極特性を有する強誘電体薄膜を作製すると共に微細化された強誘電体薄膜を作製することが可能である、と考えられている。
【非特許文献１】Material Research Society Symposium Proceeding誌 2004年 810巻C１.1.1〜12
【非特許文献２】International Electron Device Meeting Technical Digest誌 2003年 497頁
【特許文献１】特開２００２−２０８２７１号公報
【発明の開示】
【発明が解決しようとする課題】
【００３２】
しかしながら、従来技術に係る強誘電体薄膜の作製方法では、溶液中に浸漬された一対の電極の間に直流電圧を印加することによって、強誘電体微粒子よりなる強誘電体薄膜の膜厚と該強誘電体微粒子が有する分極軸方向との双方を制御する。
【００３３】
このように、従来技術に係る強誘電体薄膜の作製方法では、同一の工程において、強誘電体微粒子よりなる強誘電体薄膜の膜厚と、該強誘電体微粒子が有する分極軸方向との双方を制御しなければならない。
【００３４】
このため、強誘電体微粒子よりなる強誘電体薄膜の膜厚と、該強誘電体微粒子が有する分極軸方向との各々を完全に制御することが困難であり、所望の膜厚及び所望の分極軸方向を得ることは困難であった。
【００３５】
また、従来技術に係る強誘電体薄膜の作製方法では、溶液中に基板全体を浸漬させる必要があるので、基板の表面だけでなく基板の裏面にも強誘電体微粒子が付着する。
【００３６】
このため、強誘電体薄膜の作製後における基板の洗浄工程において、基板の裏面に付着している強誘電体微粒子を除去しなければならず、更には、基板の裏面に付着している強誘電体微粒子を除去することは困難であるので、製造コストが増大される。
【００３７】
更には、強誘電体薄膜の作製後における基板の洗浄工程において、基板の裏面に付着している強誘電体微粒子が完全に除去されなかった場合、基板の洗浄工程以降の製造工程において、基板の裏面に残留している強誘電体微粒子によって基板等が汚染されるため、高い信頼性を有する強誘電体メモリを実現することが可能な強誘電体薄膜を作製することができないので、強誘電体メモリの信頼性が低下する。
【００３８】
前記に鑑み、本発明の目的は、強誘電体微粒子よりなる強誘電体薄膜の膜厚と、該強誘電体微粒子が有する分極軸方向との各々を別途の工程において制御することにより、所望の膜厚及び所望の分極軸方向を有する強誘電体微粒子よりなる強誘電体薄膜の作製方法を提供することである。
【課題を解決するための手段】
【００３９】
前記の課題を解決するために、本発明に係る強誘電体薄膜の作製方法は、基板の上に、強誘電体微粒子及び溶媒よりなる混合物を塗付する工程（ａ）と、工程（ａ）の後に、強誘電体微粒子の周囲に電場及び磁場のうちの少なくとも一方を形成する工程（ｂ）と、工程（ｂ）の後に、基板を熱処理することにより溶媒を除去する工程（ｃ）とを含むことを特徴とする。
【００４０】
本発明に係る強誘電体薄膜の作製方法によると、工程（ａ）において、強誘電体微粒子よりなる強誘電体薄膜の膜厚を制御すると共に、工程（ｂ）において、強誘電体微粒子が有する分極軸方向を制御することができる。
【００４１】
このように、本発明に係る強誘電体薄膜の作製方法では、強誘電体微粒子よりなる強誘電体薄膜の膜厚と、該強誘電体微粒子が有する分極軸方向との各々を別途の工程において制御することができるので、所望の膜厚及び所望の分極軸方向を有する強誘電体薄膜を作製することができる。
【００４２】
また、本発明に係る強誘電体薄膜の作製方法によると、基板の上に、強誘電体微粒子だけでなく溶媒をも塗布するため、工程（ａ）において、強誘電体微粒子と基板とが強固に物理吸着することを防止すると共に、工程（ｂ）において、強誘電体微粒子を容易に回転させることができるので、強誘電体微粒子が有する分極軸方向を精密に制御することができる。
【００４３】
また、本発明に係る強誘電体薄膜の作製方法によると、基板の表面に強誘電体微粒子を塗付することにより強誘電体薄膜を作製するので、従来のように、基板の裏面に強誘電体微粒子が付着することはない。
【００４４】
このため、強誘電体薄膜の作製後における基板の洗浄工程において、基板の裏面に付着した強誘電体微粒子を除去する必要がないため、基板における洗浄の容易化を図ることができるので、製造コストの低減を図ることができる。
【００４５】
更には、強誘電体薄膜の作製後における基板の洗浄工程以降の製造工程において、従来のように、基板の裏面に残留している強誘電体微粒子によって基板等が汚染されることがないため、高い信頼性を有する強誘電体メモリを実現することが可能な強誘電体薄膜を作製することができるので、強誘電体メモリの信頼性の向上を図ることができる。
【００４６】
また、本発明に係る強誘電体薄膜の作製方法によると、強誘電体微粒子が有する分極軸方向が制御された状態であって、且つ所望の温度（すなわち、４５０℃以下の温度）の下、基板を熱処理することにより溶媒を除去することができる。
【００４７】
これにより、強誘電体微粒子と基板との付着力の向上を図ることができるので、基板の上に、強誘電体微粒子が有する分極軸方向を揃えるようにして、該強誘電体微粒子よりなる強誘電体薄膜を作製することができる。
【００４８】
更には、本発明に係る強誘電体薄膜の作製方法によると、基板の上に、予め結晶化された強誘電体微粒子を塗布するため、基板を熱処理することにより強誘電体微粒子の結晶化を図る工程を必要としないので、高温（すなわち、４５０℃以上の温度）の下で強誘電体薄膜を作製することなく、所望の温度（すなわち、４５０℃以下の温度）の下で強誘電体薄膜を作製することができる。
【００４９】
このように、本発明に係る強誘電体薄膜の作製方法では、所望の膜厚を有する強誘電体薄膜であって、且つ所望の分極軸方向を有する強誘電体微粒子よりなる強誘電体薄膜を作製することができるだけでなく、所望の温度（すなわち、４５０℃以下の温度）の下で強誘電体薄膜を作製することができる。
【００５０】
本発明に係る強誘電体薄膜の作製方法において、工程（ｂ）は、電極と基板とを電圧源を介して接続することにより、電場を形成する工程であることが好ましい。
【００５１】
このようにすると、強誘電体微粒子の表面において、正の電荷密度が高い部分には負の電界方向へ向く力が働き、負の電荷密度が高い部分には正の電界方向へ向く力が働く。
【００５２】
これにより、強誘電体微粒子が有する分極軸方向が電界方向と平行になるようにして、強誘電体微粒子を回転させることができる。
【００５３】
このように、本発明に係る強誘電体薄膜の作製方法では、強誘電体微粒子の周囲に電場を形成することにより、強誘電体微粒子が有する分極軸に対して電場による配向効果が働くので、強誘電体微粒子が有する分極軸方向を精密に制御することができる。
【００５４】
したがって、本発明に係る強誘電体薄膜の作製方法では、所望の分極軸方向を有する強誘電体微粒子よりなる強誘電体薄膜を作製することができるので、大きい残留分極値を有する強誘電体薄膜、すなわち、優れた分極特性を有する強誘電体薄膜を作製することができる。
【００５５】
本発明に係る強誘電体薄膜の作製方法において、工程（ｂ）は、電圧源を介して一対に配置された第１の電極と第２の電極との間に基板を配置することにより、電場を形成する工程であることが好ましい。
【００５６】
このようにすると、強誘電体微粒子の表面において、正の電荷密度が高い部分には負の電界方向へ向く力が働き、負の電荷密度が高い部分には正の電界方向へ向く力が働く。
【００５７】
これにより、強誘電体微粒子が有する分極軸方向が電界方向と平行になるようにして、強誘電体微粒子を回転させることができる。
【００５８】
このように、本発明に係る強誘電体薄膜の作製方法では、強誘電体微粒子の周囲に電場を形成することにより、強誘電体微粒子が有する分極軸に対して電場による配向効果が働くので、強誘電体微粒子が有する分極軸方向を精密に制御することができる。
【００５９】
したがって、本発明に係る強誘電体薄膜の作製方法では、所望の分極軸方向を有する強誘電体微粒子よりなる強誘電体薄膜を作製することができるので、大きい残留分極値を有する強誘電体薄膜、すなわち、優れた分極特性を有する強誘電体薄膜を作製することができる。
【００６０】
更には、このようにすると、基板を挟むようにして配置された一対の電極の間に形成された電場によって、強誘電体微粒子が有する分極軸方向を制御することができるので、基板に対して電圧源を直接接続する必要がない。
【００６１】
このため、強誘電体微粒子の周囲に電場を形成する際に、強誘電体微粒子が塗布された基板に対して電圧による負担をかけることがないので、強誘電体微粒子が塗布された基板の表面が電気化学的に酸化されること防止することができる。
【００６２】
したがって、本発明に係る強誘電体薄膜の作製方法では、高い信頼性を有する強誘電体メモリを実現することが可能な強誘電体薄膜を作製することができるので、強誘電体メモリの信頼性の向上を図ることができる。
【００６３】
本発明に係る強誘電体薄膜の作製方法において、工程（ｂ）は、非立法晶系の結晶構造を有する強誘電体微粒子の周囲に磁場を形成する工程であることが好ましい。
【００６４】
このようにすると、非立法晶系の結晶構造を有する強誘電体微粒子は結晶磁気異方性を有するので、強誘電体微粒子の周囲に磁場を形成することにより、強誘電体微粒子に対して結晶磁気異方性による磁気異方性エネルギーが働く。
【００６５】
このため、強誘電体微粒子における磁気異方性エネルギーが、強誘電体微粒子における熱振動エネルギーよりも大きくなるようにして、強誘電体微粒子の周囲に磁場を形成することにより、強誘電体微粒子における最も強い磁気異方性を示す結晶軸の方向が磁場の方向と平行になるようにして、強誘電体微粒子を回転させることができる。
【００６６】
これにより、強誘電体微粒子が有する分極軸方向が磁場の方向と垂直になるようにして、強誘電体微粒子を回転させることができる。
【００６７】
このように、本発明に係る強誘電体薄膜の作製方法では、強誘電体微粒子の周囲に磁場を形成することにより、強誘電体微粒子が有する分極軸に対して磁場による配向効果が働くので、強誘電体微粒子が有する分極軸方向を精密に制御することができる。
【００６８】
したがって、本発明に係る強誘電体薄膜の作製方法では、所望の分極軸方向を有する強誘電体微粒子よりなる強誘電体薄膜を作製することができるので、大きい残留分極値を有する強誘電体薄膜、すなわち、優れた分極特性を有する強誘電体薄膜を作製することができる。
【００６９】
本発明に係る強誘電体薄膜の作製方法において、工程（ｂ）は、非立法晶系の結晶構造を有する強誘電体微粒子の周囲に電場及び磁場を形成する工程であることが好ましい。
【００７０】
このようにすると、強誘電体微粒子の周囲に電場を形成すると共に、強誘電体微粒子における磁気異方性エネルギーが強誘電体微粒子における熱振動エネルギーよりも大きくなるようにして強誘電体微粒子の周囲に磁場を形成することができる。
【００７１】
このように強誘電体微粒子の周囲に電場を形成することにより、強誘電体微粒子の表面における正の電荷密度が高い部分には負の電界方向へ向く力が働き、一方、強誘電体微粒子の表面における負の電荷密度が高い部分には正の電界方向へ向く力が働くので、強誘電体微粒子が有する分極軸方向が電界方向と平行になるようにして、強誘電体微粒子を回転させることができる。
【００７２】
更には、このように強誘電体微粒子の周囲に磁場を形成することにより、強誘電体微粒子における最も強い磁気異方性を示す結晶軸の方向が磁場の方向と平行になるようにして、強誘電体微粒子を回転させることができるので、強誘電体微粒子が有する分極軸方向が磁場の方向と垂直になるようにして、強誘電体微粒子を回転させることができる。
【００７３】
このように、本発明に係る強誘電体薄膜の作製方法では、強誘電体微粒子の周囲に電場と磁場との双方を形成することにより、強誘電体微粒子が有する分極軸に対して電場による配向効果と磁場による配向効果とが相乗されて働くので、強誘電体微粒子が有する分極軸方向をより一層精密に制御することができる。
【００７４】
したがって、本発明に係る強誘電体薄膜の作製方法では、所望の分極軸方向を有する強誘電体微粒子よりなる強誘電体薄膜を作製することができるので、大きい残留分極値を有する強誘電体薄膜、すなわち、優れた分極特性を有する強誘電体薄膜を作製することができる。
【００７５】
本発明に係る強誘電体薄膜の作製方法において、前記強誘電体微粒子は、単結晶であることが好ましい。
【００７６】
これにより、強誘電体微粒子が有する分極軸方向をより一層精密に制御することができるので、所望の分極軸方向を有する強誘電体微粒子よりなる強誘電体薄膜を作製することができる。
【００７７】
本発明に係る強誘電体薄膜の作製方法において、工程（ａ）は、溶媒中に強誘電体微粒子を単分散させる工程と、基板の上に、強誘電体微粒子が溶媒中に単分散されてなる溶液を塗布する工程とを含むことが好ましい。
【００７８】
このようにすると、強誘電体微粒子の周囲に溶媒が存在しているため、工程（ａ）において、強誘電体微粒子と基板とが強固に物理吸着することをより一層防止すると共に、工程（ｂ）において、強誘電体微粒子をより一層容易に回転させることができるので、強誘電体微粒子が有する分極軸方向をより一層精密に制御することができる。
【００７９】
更には、このようにすると、工程（ａ）において、強誘電体微粒子が凝集することを防止することができるので、工程（ｂ）において、強誘電体微粒子が有する分極軸方向をより一層精密に制御することができる。
【００８０】
したがって、本発明に係る強誘電体薄膜の作製方法では、所望の分極軸方向を有する強誘電体微粒子よりなる強誘電体薄膜を作製することができる。
【発明の効果】
【００８１】
本発明に係る強誘電体薄膜の作製方法によると、所望の膜厚を有する強誘電体薄膜であって、且つ所望の分極軸方向を有する強誘電体微粒子よりなる強誘電体薄膜を作製することができるだけでなく、所望の温度（すなわち、４５０℃以下の温度）の下で強誘電体薄膜を作製することができる。
【発明を実施するための最良の形態】
【００８２】
以下に、本発明の各実施形態について図面を参照しながら説明する。
【００８３】
（第１の実施形態）
以下に、本発明の第１の実施形態に係る強誘電体薄膜の作製方法について、図１並びに図２(a) 及び(b) を参照しながら説明する。
【００８４】
図１は、本発明の第１の実施形態に係る強誘電体薄膜の作製方法におけるフローチャートを示す図である。
【００８５】
また、図２(a) 及び(b) は、本発明の第１の実施形態に係る強誘電体薄膜の作製方法を示す要部工程断面図である。
【００８６】
まず、図１に示すように、工程（ａ１）において、基板の上に、強誘電体微粒子及び溶媒よりなる混合物を塗布する。
【００８７】
本発明の第１の実施形態に係る強誘電体薄膜の作製方法では、強誘電体微粒子及び溶媒よりなる混合物として、溶媒中に強誘電体微粒子が単分散された溶液を用いる。
【００８８】
以下に、溶媒中に強誘電体微粒子が単分散された溶液の調整方法について、溶媒としてオクタン溶液を用いると共に強誘電体微粒子としてＳＢＴ微粒子を用いる場合を例に挙げて詳述する。
【００８９】
まず、ナノサイズ型の強誘電体粒子（以下、強誘電体微粒子と記す）の作製を行う。
【００９０】
ナノサイズ型のＳＢＴ粒子（以下、ＳＢＴ微粒子と記す）の作製方法として、粉砕法、電気炉・化学炎・プラズマ・及びレーザ等の手法による気相法、共沈・化合物沈殿・アルコキシド・水熱合成等の化学的手法による液相法、及び凍結乾燥・噴霧乾燥・噴霧熱分解等の物理的手法による液相法が挙げられる。
【００９１】
本発明の第１の実施形態に係る強誘電体薄膜の作製方法では、ＳＢＴ微粒子の作製方法としてプラズマ法を用いる。
【００９２】
具体的には、酸素よりなるプラズマ中に、ＳＢＴを構成する金属元素であるストロンチウム（Ｓｒ）、ビスマス（Ｂｉ）、及びタンタル（Ｔａ）よりなる有機金属化合物を含む原料溶液を噴霧し、１２００℃以上の高温下で噴霧された状態を瞬時に焼結させることにより、ＳＢＴ微粒子の作製を行うことができる。
【００９３】
ここで、プラズマ法を用いて作製されたＳＢＴ微粒子の結晶性をＸ線回折法により調べたところ、層状ペロブスカイト結晶構造に特有の指数に関連したピークのみが検出された。
【００９４】
更に、プラズマ法を用いて作製されたＳＢＴ微粒子を透過型電子顕微鏡により観察したところ、該ＳＢＴ微粒子は単一の結晶であることが確認された。
【００９５】
このように、プラズマ法を用いて作製されたＳＢＴ微粒子の評価を行うことにより、プラズマ法を用いて作製されたＳＢＴ微粒子は、層状ペロブスカイト結晶構造を有し且つ単結晶であることが確認された。
【００９６】
したがって、ＳＢＴ微粒子の作製方法としてプラズマ法を用いることにより、層状ペロブスカイト結晶構造を有し且つ単結晶であるＳＢＴ微粒子を得ることができる。
【００９７】
更には、ＳＢＴ微粒子の作製方法としてプラズマ法を用いることにより、高温下でＳＢＴ微粒子の作製を行うことができるので、層状ペロブスカイト結晶構造を有するＳＢＴ微粒子を得るのに適しており、且つ一度の焼結処理によって大量のＳＢＴ微粒子を作製することが可能である。
【００９８】
このように、本発明の第１の実施形態に係る強誘電体薄膜の作製方法では、ＳＢＴ微粒子の作製方法としてプラズマ法を用いることにより、良好な結晶性を有し且つ単結晶であるＳＢＴ微粒子を作製することができる。
【００９９】
したがって、本発明の第１の実施形態に係る強誘電体薄膜の作製方法では、後工程において、予め結晶化されたＳＢＴ微粒子（すなわち、強誘電体結晶粒子）を用いて強誘電体薄膜を作製することができるので、従来のように、基板を熱処理することによりＳＢＴ微粒子の結晶化を図る工程を必要としない。
【０１００】
更には、本発明の第１の実施形態に係る強誘電体薄膜の作製方法では、後工程において、単結晶であるＳＢＴ微粒子を用いて強誘電体薄膜を作製することができるので、ＳＢＴ微粒子が有する分極軸方向をより一層精密に制御することができる。
【０１０１】
ここで、ＳＢＴ微粒子の作製方法としてプラズマ法を用いた場合、酸素よりなるプラズマ中に噴霧されたＳＢＴ微粒子同士が互いに衝突することにより融合するので、プラズマ法を用いて作製されたＳＢＴ微粒子の中には、狙いとする粒径よりも大きな粒径を有するＳＢＴ微粒子が存在している。
【０１０２】
実際に、プラズマ法を用いて作製されたＳＢＴ微粒子の粒径を走査型電子顕微鏡により観察したところ、粒径の数値は２５[ｎｍ]〜３２５[ｎｍ]の範囲に分布していることが確認された。
【０１０３】
このため、本発明の第１の実施形態に係る強誘電体薄膜の作製方法では、プラズマ法を用いてＳＢＴ微粒子を作製した後、該ＳＢＴ微粒子の分級を行う必要がある。
【０１０４】
ＳＢＴ微粒子の分級手段として、例えば、沈降法による分級、遠心分離器による分級、微分型静電分級器による分級等が挙げられる。
【０１０５】
本発明の第１の実施形態に係る強誘電体薄膜の作製方法では、ＳＢＴ微粒子の分級方法として沈降法を用いる。
【０１０６】
具体的には、高さが１００[ｎｍ]の容器内に満たされた純水中に、上記の範囲（２５[ｎｍ]〜３２５[ｎｍ]）に分布された粒径を有するＳＢＴ微粒子を懸濁する。続いて、例えば、３ヶ月の間、純水中にＳＢＴ微粒子が懸濁された溶液を放置する。
【０１０７】
ここで、純水中に懸濁されたＳＢＴ微粒子における沈降速度は、ＳＢＴ微粒子が有する粒径に応じて決定される。
【０１０８】
重力による粒子の沈降速度ｖは、以下に示す式[１]から求められる。
【０１０９】
ｖ ＝ Ｄ 2（ρ-ρ0 ）ｇ／１８η・・・[１]
但し、Ｄは粒径、ρは粒子の密度、ρ0 は溶媒の密度、ｇは重力加速度、ηは溶媒の粘度に相当する。
【０１１０】
式[１]を用いることにより、例えば、粒径が２００[ｎｍ]を有するＳＢＴ微粒子における沈降速度ｖは０．１６[ｎｍ／ｈ]であり、一方、粒径が１００[ｎｍ]を有するＳＢＴ微粒子における沈降速度ｖは０．０４[ｎｍ／ｈ]であると算出することができる。
【０１１１】
このため、３ヶ月の放置後における、高さが１００[ｎｍ]の容器内に満たされた純水中に懸濁されたＳＢＴ微粒子のうち、粒径が２００[ｎｍ]を有するＳＢＴ微粒子は容器底に沈降するのに対し、一方、粒径が１００[ｎｍ]を有するＳＢＴ微粒子は容器底に沈降することなく懸濁溶液中を浮遊する。
【０１１２】
したがって、沈降法によるＳＢＴ微粒子の分級では、放置後における懸濁溶液の上澄み液を回収することにより、上記の範囲（２５[ｎｍ]〜３２５[ｎｍ]）に分布された粒径を有するＳＢＴ微粒子の中から、１００[ｎｍ]以下の粒径を有するＳＢＴ微粒子を選別することができる。
【０１１３】
このように、本発明の第１の実施形態に係る強誘電体薄膜の作製方法では、プラズマ法によるＳＢＴ微粒子の作製後、沈降法によるＳＢＴ微粒子の分級を行うことにより、強誘電体薄膜が狙いとする膜厚を有するように、所望の粒径を有するＳＢＴ微粒子を予め選別する。
【０１１４】
例えば、１００[ｎｍ]以下の粒径を有するＳＢＴ微粒子を予め選別することにより、後工程において、該ＳＢＴ微粒子よりなる強誘電体薄膜を作製する際に、膜厚が１００[ｎｍ]である強誘電体薄膜を作製することができる。
【０１１５】
次に、本発明の第１の実施形態に係る強誘電体薄膜の作製方法では、所望の粒径を有するＳＢＴ微粒子を選別した後、溶媒中に該ＳＢＴ微粒子が単分散された溶液の調整を行う。
【０１１６】
具体的には、オクタン溶液１Ｌ中に所望の粒径（例えば、１００[ｎｍ]以下の粒径）を有するＳＢＴ微粒子１０ｇを混合し攪拌する。
【０１１７】
このとき、界面活性剤をオクタン溶液中に添加する、又はシランカップリング剤等を用いてＳＢＴ微粒子の表面を予め修飾することにより、所望の粒径を有するＳＢＴ微粒子が単分散されたオクタン溶液を調整する。
【０１１８】
以上のようにして、溶媒中に強誘電体微粒子が単分散された溶液を調整する。
【０１１９】
次に、本発明の第１の実施形態に係る強誘電体薄膜の作製方法では、図１に示すように、工程（ａ１）において、基板の上に、所望の粒径を有するＳＢＴ微粒子が単分散された溶液の塗布を行う。
【０１２０】
具体的には、スピンコート法を用いて、表面に導電膜が形成された基板の上に、１００[ｎｍ]以下の粒径を有するＳＢＴ微粒子が単分散されたオクタン溶液を塗布する。
【０１２１】
このように、本発明の第１の実施形態に係る強誘電体薄膜の作製方法では、工程（ａ１）において、基板の上に所望の粒径を有する強誘電体微粒子のみが単分散された溶液を塗布する。
【０１２２】
これにより、所望の粒径を有する強誘電体微粒子よりなる強誘電体薄膜を作製することができるので、強誘電体薄膜の膜厚を所望の膜厚に制御することができる。
【０１２３】
次に、図１に示すように、工程（ｂ１）において、強誘電体微粒子の周囲に電場を形成する。
【０１２４】
具体的には、図２(a) に示すように、基板１おける強誘電体微粒子３が形成されている側の面に対して垂直な方向Ｄ１に電場が形成されるようにして、電極５と基板１とを配置し、電圧源６を介して、基板１における導電膜２と電極５とを接続し、基板１と電極５との間に電圧を印加する。このようにして、強誘電体微粒子（例えば、ＳＢＴ微粒子）３の周囲に電場を形成する。
【０１２５】
ここで、基板１と電極５との間に印加される電圧の大きさは、基板１と電極５との間が絶縁破壊されない程度の電圧、具体的には、基板１と電極５との間が絶縁破壊されるときの電圧以下であればよい。
【０１２６】
例えば、基板１と電極５との間に空気が存在する場合、空気の絶縁破壊電圧は３５[ｋＶ／ｃｍ]であるので、基板１と電極５との間に印加される電圧は３５[ｋＶ／ｃｍ]以下の電圧に設定される。
【０１２７】
また、ここで、強誘電体微粒子３の周囲に電場を形成することにより、強誘電体微粒子３が有する分極軸方向が揃う原理について以下に説明する。
【０１２８】
工程（ａ１）、すなわち、基板１の上に強誘電体微粒子３が塗布された状態における、強誘電体微粒子３の表面には分極が発現しており、強誘電体微粒子３の表面における電荷分布は一様でない。
【０１２９】
しかしながら、工程（ｂ１）において、強誘電体微粒子３の周囲に電場を形成することにより、強誘電体微粒子３の表面における正の電荷密度が高い部分には負の電界方向へ向く力が働き、一方、強誘電体微粒子３の表面における負の電荷密度が高い部分には正の電界方向へ向く力が働くので、強誘電体微粒子３が有する分極軸方向が電界方向Ｄ１と平行になるようにして、強誘電体微粒子３を回転させることができる。
【０１３０】
したがって、本発明の第１の実施形態に係る強誘電体薄膜の作製方法では、図２(a) に示すように、基板１における強誘電体微粒子３が形成されている側の面に対して垂直な方向に電場が形成されるようにして、電極５と基板１とを配置し、基板１と電極５との間に所望の電圧（例えば、３５[ｋＶ／ｃｍ]）を印加することにより、強誘電体微粒子３の周囲に所望の電場を形成する。
【０１３１】
これにより、強誘電体微粒子３が有する分極軸方向が、電場形成方向Ｄ１に対して平行な方向になるようにして、すなわち、基板１における強誘電体微粒子３が形成されている側の面に対して垂直な方向になるようにして、強誘電体微粒子３を回転させることができるので、強誘電体微粒子３が有する残留分極値が最も大きくなるようにして、強誘電体微粒子３を回転させることができる。
【０１３２】
このように、本発明の第１の実施形態に係る強誘電体薄膜の作製方法では、強誘電体微粒子３の周囲に電場を形成することにより、強誘電体微粒子３が有する分極軸に対して電場による配向効果が働くので、強誘電体微粒子３が有する分極軸方向を精密に制御することができる。
【０１３３】
次に、図１に示すように、工程（ｃ１）において、強誘電体微粒子３が有する分極軸方向が揃った状態であって且つ４５０℃の温度の下、基板１を熱処理することにより溶媒４（例えば、オクタン溶液）の除去を行う。ここで、基板１に対して施される熱処理の温度は、基板１における電子素子が破壊されない温度に設定されている。
【０１３４】
このように基板１を熱処理することにより、基板１の上に塗布された溶媒４の除去を行うだけでなく、強誘電体微粒子３と基板１との付着力の向上を図ることができるので、基板１の上に、強誘電体微粒子３が有する分極軸方向を揃えるようにして、強誘電体微粒子３よりなる強誘電体薄膜を作製することができる。
【０１３５】
以上のようにして、強誘電体薄膜を作製することができる。
【０１３６】
本発明の第１の実施形態に係る強誘電体薄膜の作製方法によると、工程（ａ１）において、強誘電体微粒子３よりなる強誘電体薄膜の膜厚を制御すると共に、工程（ｂ１）において、強誘電体微粒子３が有する分極軸方向を制御することができる。
【０１３７】
具体的には、工程（ａ１）において、基板１の上に所望の粒径を有する強誘電体微粒子３のみが単分散された溶液を塗布する。
【０１３８】
これにより、所望の粒径を有する強誘電体微粒子３よりなる強誘電体薄膜を作製することができるので、強誘電体薄膜の膜厚を所望の膜厚に制御することができる。
【０１３９】
また、具体的には、工程（ｂ１）において、強誘電体微粒子３の周囲に電場を形成する。
【０１４０】
これにより、強誘電体微粒子３の表面における正の電荷密度が高い部分には負の電界方向へ向く力が働き、一方、強誘電体微粒子３の表面における負の電荷密度が高い部分には正の電界方向へ向く力が働くため、強誘電体微粒子３が有する分極軸方向が電界方向Ｄ１と平行になるようにして、強誘電体微粒子３を回転させることができるので、強誘電体微粒子３が有する分極軸方向を所望の方向に制御することができる。
【０１４１】
このように、本発明の第１の実施形態に係る強誘電体薄膜の作製方法では、強誘電体微粒子３よりなる強誘電体薄膜の膜厚と、強誘電体微粒子３が有する分極軸方向との各々を別途の工程において制御することができるので、所望の膜厚及び所望の分極軸方向を有する強誘電体薄膜を作製することができる。
【０１４２】
また、本発明の第１の実施形態に係る強誘電体薄膜の作製方法によると、基板１の表面に強誘電体微粒子３を塗付することにより強誘電体薄膜を作製するので、従来のように、基板１の裏面に強誘電体微粒子３が付着することはない。
【０１４３】
このため、強誘電体薄膜の作製後における基板１の洗浄工程において、基板１の裏面に付着した強誘電体微粒子３を除去する必要がないため、基板１における洗浄の容易化を図ることができるので、製造コストの低減を図ることができる。
【０１４４】
更には、強誘電体薄膜の作製後における基板１の洗浄工程以降の製造工程において、従来のように、基板１の裏面に残留している強誘電体微粒子３によって基板１等が汚染されることがないため、高い信頼性を有する強誘電体メモリを実現することが可能な強誘電体薄膜を作製することができるので、強誘電体メモリの信頼性の向上を図ることができる。
【０１４５】
また、本発明の第１の実施形態に係る強誘電体薄膜の作製方法によると、強誘電体微粒子３が有する分極軸方向が制御された状態であって、且つ所望の温度（すなわち、４５０℃以下の温度）の下、基板１を熱処理することにより溶媒４を除去することができる。
【０１４６】
これにより、強誘電体微粒子３と基板１との付着力の向上を図ることができるので、基板１の上に、強誘電体微粒子３が有する分極軸方向を揃えるようにして、強誘電体微粒子３よりなる強誘電体薄膜を作製することができる。
【０１４７】
また、本発明の第１の実施形態に係る強誘電体薄膜の作製方法によると、図２(a) に示すように、強誘電体微粒子３の周囲に溶媒４（例えば、オクタン溶液）が存在している。
【０１４８】
このように、強誘電体微粒子３の周囲に溶媒４が存在することにより、工程（ａ１）において、強誘電体微粒子３と基板１とが強固に物理吸着することをより一層防止すると共に、工程（ｂ１）において、強誘電体微粒子３の周囲に形成された電場によって、強誘電体微粒子３をより一層容易に回転させることができるので、強誘電体微粒子３が有する分極軸方向をより一層精密に制御することができる。
【０１４９】
更には、工程（ａ１）において、強誘電体微粒子３が凝集することを防止することができるので、工程（ｂ１）において、強誘電体微粒子３が有する分極軸方向をより一層精密に制御することができる。
【０１５０】
また、本発明の第１の実施形態に係る強誘電体薄膜の作製方法によると、基板１の上に、予め結晶化された強誘電体微粒子３を塗布するため、基板１を熱処理することにより強誘電体微粒子３の結晶化を図る工程を必要としないので、高温（すなわち、４５０℃以上の温度）の下で強誘電体薄膜を作製することなく、所望の温度（すなわち、４５０℃以下の温度）の下で強誘電体薄膜を作製することができる。
【０１５１】
以上のように、本発明の第１の実施形態に係る強誘電体薄膜の作製方法では、基板１の上に、所望の膜厚を有する強誘電体薄膜であって且つ所望の分極軸方向を有する強誘電体微粒子３よりなる強誘電体薄膜を作製することができるだけでなく、所望の温度（すなわち、４５０℃以下の温度）の下で強誘電体薄膜を作製することができる。
【０１５２】
尚、本発明の第１の実施形態に係る強誘電体薄膜の作製方法では、図２(a) に示すように、電圧源６を介して、基板１における導電膜２と電極５とを接続し、基板１と電極５との間に電圧を印加することにより、強誘電体微粒子３の周囲に電場を形成したが、本発明はこれに限定されることはない。
【０１５３】
以下に、強誘電体微粒子の周囲に電場を形成するその他の具体的な方法について、図２(b) を参照しながら説明する。
【０１５４】
図２(b) に示すように、基板１における強誘電体微粒子３が形成されている側の面に対して垂直な方向（前述した図２(a) Ｄ１参照）に電場が形成されるようにして、一対に配置された電極５ａと電極５ｂとの間に基板１を配置し、電圧源６を介して電極５ａと電極５ｂとを接続し、電極５ａと電極５ｂとの間に電圧を印加する。このようにして、強誘電体微粒子３の周囲に電場を形成する。
【０１５５】
このようにすると、基板１を挟むようにして配置された一対の電極５ａと電極５ｂとの間に形成された電場によって、強誘電体微粒子３が有する分極軸方向を制御することができるので、前述した図２(a) に示すように、基板１に対して電圧源６を直接接続することなく、強誘電体微粒子３の周囲に電場を形成することができる。
【０１５６】
このため、強誘電体微粒子３の周囲に電場を形成する際に、強誘電体微粒子３が塗布された基板１に対して電圧による負担をかけることがないため、強誘電体微粒子３が塗布された基板１の表面が電気化学的に酸化されることを防止することができるので、高い信頼性を有する強誘電体メモリを実現することが可能な強誘電体薄膜を作製することができる。
【０１５７】
尚、本発明の第１の実施形態に係る強誘電体薄膜の作製方法では、強誘電体微粒子の分級手段として、沈降法による分級を用いたが、本発明はこれに限定されることはなく、遠心分離器による分級、及び微分型静電分級器による分級等を用いることが可能であり、これらの機器による強誘電体微粒子の分級を行うことにより、沈降法による分級と比較して、より短時間で強誘電体微粒子の分級を行うことができる。
【０１５８】
（第２の実施形態）
以下に、本発明の第２の実施形態に係る強誘電体薄膜の作製方法について、図３を参照しながら説明する。
【０１５９】
図３は、本発明の第２の実施形態に係る強誘電体薄膜の作製方法を示す要部工程断面図である。
【０１６０】
前述した本発明の第１の実施形態に係る強誘電体薄膜の作製方法では、基板の上に強誘電体微粒子及び溶媒よりなる混合物を塗付した後、電場によって、強誘電体微粒子が有する分極軸方向を制御した後、該制御された状態であって且つ４５０℃以下の温度の下、基板の上に塗布された溶媒を除去することにより、強誘電体薄膜を作製した。
【０１６１】
一方、本実施形態に係る強誘電体薄膜の作製方法では、基板の上に強誘電体微粒子及び溶媒よりなる混合物を塗付した後、電場ではなく磁場によって、強誘電体微粒子が有する分極軸方向を制御した後、該制御された状態であって且つ４５０℃以下の温度の下、基板の上に塗布された溶媒を除去することにより、強誘電体薄膜を作製する。
【０１６２】
尚、本実施形態に係る強誘電体薄膜の作製方法では、強誘電体微粒子及び溶媒よりなる混合物として、溶媒中に強誘電体微粒子が単分散された溶液を用い、具体的には、溶媒としてオクタン溶液を用いると共に強誘電体微粒子としてＳＢＴ微粒子を用いる。
【０１６３】
また、本実施形態に係る強誘電体薄膜の作製方法では、本発明の第１の実施形態に係る強誘電体薄膜の作製方法と同様の説明は繰り返し行わない。
【０１６４】
まず、前述した本発明の第１の実施形態に係る強誘電体薄膜の作製方法と同様に、スピンコート法を用いて、表面に導電膜が形成された基板の上に、所望の粒径を有するＳＢＴ微粒子が単分散されたオクタン溶液を塗付する（以下、工程（ａ２）と記す）。
【０１６５】
このように、本発明の第２の実施形態に係る強誘電体薄膜の作製方法では、工程（ａ２）において、基板の上に所望の粒径を有する強誘電体微粒子のみが単分散された溶液を塗布する。
【０１６６】
これにより、所望の粒径を有する強誘電体微粒子よりなる強誘電体薄膜を作製することができるので、強誘電体薄膜の膜厚を所望の膜厚に制御することができる。
【０１６７】
次に、図３に示すように、強誘電体微粒子３の周囲に磁場を形成する（以下、工程（ｂ２）と記す）。
【０１６８】
具体的には、図３に示すように、基板１における強誘電体微粒子３が形成されている側の面に対して平行な方向Ｄ２に磁場が形成されるようにして、一対に配置された磁場発生器７ａと磁場発生器７ｂとの間に基板１を配置する。このようにして、強誘電体微粒子（例えば、ＳＢＴ微粒子）３の周囲に磁場を形成する。
【０１６９】
ここで、強誘電体微粒子３の周囲に形成される磁場の大きさ及び方向は、以下のようにして決定される。
【０１７０】
まず、強誘電体微粒子３の周囲に形成される、磁場の大きさの決定について以下に説明する。
【０１７１】
一般に、磁性体の磁化率は、結晶格子の対称性を反映して、結晶軸に関して方向依存性を示す。
【０１７２】
このように、非立法晶系の結晶構造を有する強誘電体微粒子は結晶磁気異方性を有するので、強誘電体微粒子の周囲に磁場を形成することにより、強誘電体微粒子に対して結晶磁気異方性による磁気異方性エネルギーが働くことが予想される。
【０１７３】
結晶磁気異方性による粒子の磁気異方性エネルギーΔＥは、以下に示す式[２]から求められる。
【０１７４】
ΔＥ ＝ ΔＸＶＢ2 ／２μ0・・・[２]
但し、ΔＸは磁化率の異方性、Ｖは粒子の体積、Ｂは磁束密度、及びμ0 は真空の透磁率に相当する。
【０１７５】
そこで、例えば、ＳＢＴ微粒子において、最も強い磁気異方性を示す結晶軸の方向がｃ軸であり、ｃ軸方向における磁気異方性ΔＸ が１０-7 [Ｊ]であって、且つＳＢＴ微粒子の粒径が１００[ｎｍ]であると仮定する。
【０１７６】
このとき、例えば、ＳＢＴ微粒子の周囲に形成される磁場の大きさが１０[Ｔ]である場合、１０[Ｔ]の磁場の下では、式[２]を用いることにより、結晶磁気異方性によるＳＢＴ微粒子の磁気異方性エネルギーΔＥは２．６×１０-20 [Ｊ]であると算出することができる。
【０１７７】
また、このとき、室温でのＳＢＴ微粒子が有する熱振動エネルギーは４×１０-21[Ｊ]であり、このように、ＳＢＴ微粒子の周囲に１０[Ｔ]の磁場を形成することにより、ＳＢＴ微粒子が有する、磁気異方性エネルギーΔＥは熱振動エネルギーよりも大きくなる。
【０１７８】
このように、ＳＢＴ微粒子における磁気異方性エネルギーΔＥが熱振動エネルギーよりも大きくなるようにして、ＳＢＴ微粒子の周囲に磁場を形成することにより、ＳＢＴ微粒子を回転させることができると考えられる。
【０１７９】
続いて、強誘電体微粒子３の周囲に形成される、磁場の方向の決定について以下に説明する。
【０１８０】
前述したように、ＳＢＴ微粒子において、最も強い磁気異方性を示す結晶軸の方向がｃ軸である場合、最も強く分極が発現する結晶軸の方向はａ軸である。
【０１８１】
このため、磁場の方向が、基板１におけるＳＢＴ微粒子３が形成されている側の面と平行になるようにして、ＳＢＴ微粒子３の周囲に磁場を形成する（図３ Ｄ２参照）。
【０１８２】
これにより、ＳＢＴ微粒子３が有する分極軸方向が、磁場形成方向Ｄ２と垂直になるようにして、ＳＢＴ微粒子３を回転させることができる。
【０１８３】
したがって、本発明の第２の実施形態に係る強誘電体薄膜の作製方法では、図３に示すように、基板１における強誘電体微粒子３が形成されている側の面に対して平行な方向に磁場が形成されるようにして、一対に配置された磁場発生器７ａと磁場発生器７ｂとの間に基板１を配置し、強誘電体微粒子３の周囲に所望の磁場（例えば、１０[Ｔ]の磁場）を形成する。
【０１８４】
これにより、強誘電体微粒子３が有する分極軸方向が、磁場形成方向Ｄ２に対して垂直な方向になるようにして、すなわち、基板１における強誘電体微粒子３が形成されている側の面に対して垂直な方向になるようにして、強誘電体微粒子３を回転させることができるので、強誘電体微粒子３が有する残留分極値が最も大きくなるようにして、強誘電体微粒子３を回転させることができる。
【０１８５】
このように、本発明の第２の実施形態に係る強誘電体薄膜の作製方法では、強誘電体微粒子３の周囲に磁場を形成することにより、強誘電体微粒子３が有する分極軸に対して磁場による配向効果が働くので、強誘電体微粒子３が有する分極軸方向を精密に制御することができる。
【０１８６】
次に、前述した本発明の第１の実施形態に係る強誘電体薄膜の作製方法と同様に、強誘電体微粒子３が有する分極軸方向が揃った状態であって且つ４５０℃の温度の下、基板１を熱処理することにより溶媒４の除去を行う（以下、工程（ｃ２）と記す）。ここで、基板１に対して施される熱処理の温度は、基板１における電子素子が破壊されない温度に設定されている。
【０１８７】
このように基板１を熱処理することにより、基板１の上に塗布された溶媒４の除去を行うだけでなく、強誘電体微粒子３と基板１との付着力の向上を図ることができるので、基板１の上に、強誘電体微粒子３が有する分極軸方向を揃えるようにして、強誘電体微粒子３よりなる強誘電体薄膜を作製することができる。
【０１８８】
以上のようにして、強誘電体薄膜を作製することができる。
【０１８９】
本発明の第２の実施形態に係る強誘電体薄膜の作製方法によると、工程（ａ２）において、強誘電体微粒子３よりなる強誘電体薄膜の膜厚を制御すると共に、工程（ｂ２）において、強誘電体微粒子３が有する分極軸方向を制御することができる。
【０１９０】
具体的には、工程（ａ２）において、基板１の上に所望の粒径を有する強誘電体微粒子３のみが単分散された溶液を塗布する。
【０１９１】
これにより、所望の粒径を有する強誘電体微粒子３よりなる強誘電体薄膜を作製することができるので、強誘電体薄膜の膜厚を所望の膜厚に制御することができる。
【０１９２】
また、具体的には、工程（ｂ２）において、強誘電体微粒子３が有する磁気異方性エネルギーΔＥが、強誘電体微粒子３が有する熱振動エネルギーよりも大きくなるようにして、強誘電体微粒子３の周囲に磁場を形成する。
【０１９３】
これにより、強誘電体微粒子３における結晶軸のうち、最も強い磁気異方性を示す結晶軸（例えば、ｃ軸）の方向が磁場の方向と平行になるようにして、すなわち、強誘電体微粒子３が有する分極軸（例えば、ａ軸）方向が磁場形成方向Ｄ２と垂直になるようにして、強誘電体微粒子３を回転させることができるので、強誘電体微粒子３が有する分極軸方向を所望の方向に制御することができる。
【０１９４】
このように、本発明の第２の実施形態に係る強誘電体薄膜の作製方法では、強誘電体微粒子３よりなる強誘電体薄膜の膜厚と、強誘電体微粒子３が有する分極軸方向との各々を別途の工程において制御することができるので、所望の膜厚及び所望の分極軸方向を有する強誘電体薄膜を作製することができる。
【０１９５】
また、本発明の第２の実施形態に係る強誘電体薄膜の作製方法によると、基板１の表面に強誘電体微粒子３を塗付することにより強誘電体薄膜を作製するので、従来のように、基板１の裏面に強誘電体微粒子３が付着することはない。
【０１９６】
このため、強誘電体薄膜の作製後における基板１の洗浄工程において、基板１の裏面に付着した強誘電体微粒子３を除去する必要がないため、基板１における洗浄の容易化を図ることができるので、製造コストの低減を図ることができる。
【０１９７】
更には、強誘電体薄膜の作製後における基板１の洗浄工程以降の製造工程において、従来のように、基板１の裏面に残留している強誘電体微粒子３によって基板１等が汚染されることがないため、高い信頼性を有する強誘電体メモリを実現することが可能な強誘電体薄膜を作製することができるので、強誘電体メモリの信頼性の向上を図ることができる。
【０１９８】
また、本発明の第２の実施形態に係る強誘電体薄膜の作製方法によると、強誘電体微粒子３が有する分極軸方向が制御された状態であって、且つ所望の温度（すなわち、４５０℃以下の温度）の下、基板１を熱処理することにより溶媒４を除去することができる。
【０１９９】
これにより、強誘電体微粒子３と基板１との付着力の向上を図ることができるので、基板１の上に、強誘電体微粒子３が有する分極軸方向を揃えるようにして、強誘電体微粒子３よりなる強誘電体薄膜を作製することができる。
【０２００】
また、本発明の第２の実施形態に係る強誘電体薄膜の作製方法によると、図３に示すように、強誘電体微粒子３の周囲に溶媒４（例えば、オクタン溶液）が存在している。
【０２０１】
このように、強誘電体微粒子３の周囲に溶媒４が存在することにより、工程（ａ２）において、強誘電体微粒子３と基板１とが強固に物理吸着することをより一層防止すると共に、工程（ｂ２）において、強誘電体微粒子３の周囲に形成された磁場によって、強誘電体微粒子３をより一層容易に回転させることができるので、強誘電体微粒子３が有する分極軸方向をより一層精密に制御することができる。
【０２０２】
更には、工程（ａ２）において、強誘電体微粒子３が凝集することを防止することができるので、工程（ｂ２）において、強誘電体微粒子３が有する分極軸方向をより一層精密に制御することができる。
【０２０３】
また、本発明の第２の実施形態に係る強誘電体薄膜の作製方法によると、基板１の上に、予め結晶化された強誘電体微粒子３を塗布するため、基板１を熱処理することにより強誘電体微粒子３の結晶化を図る工程を必要としないので、高温（すなわち、４５０℃以上の温度）の下で強誘電体薄膜を作製することなく、所望の温度（すなわち、４５０℃以下の温度）の下で強誘電体薄膜を作製することができる。
【０２０４】
以上のように、本発明の第２の実施形態に係る強誘電体薄膜の作製方法では、基板１の上に、所望の膜厚を有する強誘電体薄膜であって且つ所望の分極軸方向を有する強誘電体微粒子３よりなる強誘電体薄膜を作製することができるだけでなく、所望の温度（すなわち、４５０℃以下の温度）の下で強誘電体薄膜を作製することができる。
【０２０５】
（第３の実施形態）
以下に、本発明の第３の実施形態に係る強誘電体薄膜の作製方法について、図４を参照しながら説明する。
【０２０６】
図４は、本発明の第３の実施形態に係る強誘電体薄膜の作製方法を示す要部工程断面図である。
【０２０７】
本発明の第３の実施形態に係る強誘電体薄膜の作製方法では、基板の上に強誘電体微粒子及び溶媒よりなる混合物を塗布した後、電場と磁場との双方によって、強誘電体微粒子が有する分極軸方向を制御した後、該制御された状態であって且つ４５０℃以下の温度の下、基板の上に塗布された溶媒を除去することにより、強誘電体薄膜を作製する。
【０２０８】
尚、本実施形態に係る強誘電体薄膜の作製方法では、強誘電体微粒子及び溶媒よりなる混合物として、溶媒中に強誘電体微粒子が単分散された溶液を用い、具体的には、溶媒として酢酸ブチル溶液を用いると共に強誘電体微粒子としてBi3.25 La0.75 Ti3 O12 微粒子（以下、ＢＬＴ微粒子と記す）を用いる。
【０２０９】
また、本実施形態に係る強誘電体薄膜の作製方法では、本発明の第１及び第２の実施形態に係る強誘電体薄膜の作製方法と同様の説明は繰り返し行わない。
【０２１０】
まず、前述した本発明の第１及び第２の実施形態に係る強誘電体薄膜の作製方法と同様に、スピンコート法を用いて、表面に導電膜が形成された基板の上に、所望の粒径を有するＢＬＴ微粒子が単分散された酢酸ブチル溶液を塗付する（以下、工程（ａ３）と記す）。
【０２１１】
このように、本発明の第３の実施形態に係る強誘電体薄膜の作製方法では、工程（ａ３）において、基板の上に所望の粒径を有する強誘電体微粒子のみが単分散された溶液を塗布する。
【０２１２】
これにより、所望の粒径を有する強誘電体微粒子よりなる強誘電体薄膜を作製することができるので、強誘電体薄膜の膜厚を所望の膜厚に制御することができる。
【０２１３】
次に、図４に示すように、強誘電体微粒子３の周囲に電場と磁場との双方を形成する（以下、工程（ｂ３）と記す）。
【０２１４】
具体的には、図４に示すように、基板１における強誘電体微粒子３が形成されている側の面に対して垂直な方向（前述した図２(a) Ｄ１参照）に電場が形成されるようにして、一対に配置された電極５ａと電極５ｂとの間に基板１を配置し、且つ基板１における強誘電体微粒子３が形成されている側の面に対して平行な方向（前述した図３ Ｄ２参照）に磁場が形成されるようにして、一対に配置された磁場発生器７ａと磁場発生器７ｂとの間に基板１を配置する。このようにして、強誘電体微粒子（例えば、ＢＬＴ微粒子）３の周囲に電場と磁場との双方を形成する。
【０２１５】
このとき、一対に配置された電極５ａと電極５ｂとの間に印加される電圧の大きさは、前述したように、電極５ａと電極５ｂとの間が絶縁破壊されるときの電圧以下であればよい。
【０２１６】
また、このとき、強誘電体微粒子３の周囲に形成される磁場の大きさは、前述したように、強誘電体微粒子３が有する磁気異方性エネルギーΔＥが、強誘電体微粒子３が有する熱振動エネルギーよりも大きくなるように調整される。
【０２１７】
更には、強誘電体微粒子３の周囲に形成される電場の方向と、強誘電体微粒子３の周囲に形成される磁場の方向とは、強誘電体微粒子３が有する分極軸方向に応じて適宜決定される。
【０２１８】
具体的には、強誘電体微粒子３の周囲に形成される電場の方向は、基板１における強誘電体微粒子３が形成されている側の面に対して垂直な方向（前述した図２(a) Ｄ１参照）になるようにして調整されており、一方、強誘電体微粒子３の周囲に形成される磁場の方向は、基板１における強誘電体微粒子３が形成されている側の面に対して平行な方向（前述した図３ Ｄ２参照）になるようにして調整されている。
【０２１９】
これにより、強誘電体微粒子３が有する分極軸方向が、基板１における強誘電体微粒子３が形成されている側の面に対して垂直な方向になるようにして、強誘電体微粒子３を回転させることができるので、強誘電体微粒子３が有する残留分極値が最も大きくなるようにして、強誘電体微粒子３を回転させることができる。
【０２２０】
このように、本発明の第３の実施形態に係る強誘電体薄膜の作製方法では、強誘電体微粒子３の周囲に電場と磁場との双方を形成することにより、強誘電体微粒子３が有する分極軸に対して電場による配向効果と磁場による配向効果とが相乗されて働くので、強誘電体微粒子３が有する分極軸方向をより一層精密に制御することができる。
【０２２１】
次に、前述した本発明の第１及び第２の実施形態に係る強誘電体薄膜の作製方法と同様に、強誘電体微粒子３が有する分極軸方向が揃った状態であって且つ４５０℃の温度の下、基板１を熱処理することにより溶媒４の除去を行う（以下、工程（ｃ３）と記す）。ここで、基板１に対して施される熱処理の温度は、基板１における電子素子が破壊されない温度に設定されている。
【０２２２】
このように基板１を熱処理することにより、基板１の上に塗布された溶媒４の除去を行うだけでなく、強誘電体微粒子３と基板１との付着力の向上を図ることができるので、基板１の上に、強誘電体微粒子３が有する分極軸方向を揃えるようにして、強誘電体微粒子３よりなる強誘電体薄膜を作製することができる。
【０２２３】
以上のようにして、強誘電体薄膜を作製することができる。
【０２２４】
本発明の第３の実施形態に係る強誘電体薄膜の作製方法によると、工程（ａ３）において、強誘電体微粒子３よりなる強誘電体薄膜の膜厚を制御すると共に、工程（ｂ３）において、強誘電体微粒子３が有する分極軸方向を制御することができる。
【０２２５】
具体的には、工程（ａ３）において、基板１の上に所望の粒径を有する強誘電体微粒子３のみが単分散された溶液を塗布する。
【０２２６】
これにより、所望の粒径を有する強誘電体微粒子３よりなる強誘電体薄膜を作製することができるので、強誘電体薄膜の膜厚を所望の膜厚に制御することができる。
【０２２７】
また、具体的には、工程（ｂ３）において、強誘電体微粒子３の周囲に電場を形成すると共に、強誘電体微粒子３における磁気異方性エネルギーΔＥが熱振動エネルギーよりも大きくなるようにして強誘電体微粒子３の周囲に磁場を形成する。
【０２２８】
このように強誘電体微粒子３の周囲に電場を形成することにより、強誘電体微粒子３の表面における正の電荷密度が高い部分には負の電界方向へ向く力が働き、一方、強誘電体微粒子３の表面における負の電荷密度が高い部分には正の電界方向へ向く力が働くため、強誘電体微粒子３が有する分極軸方向が電界方向と平行になるようにして、強誘電体微粒子３を回転させることができるので、強誘電体微粒子３が有する分極軸方向を所望の方向に制御することができる。
【０２２９】
更には、このように強誘電体微粒子３の周囲に磁場を形成することにより、強誘電体微粒子３における最も強い磁気異方性を示す結晶軸の方向が磁場の方向と平行になるようにして、すなわち、強誘電体微粒子３が有する分極軸方向が磁場の方向と垂直になるようにして、強誘電体微粒子３を回転させることができるので、強誘電体微粒子３が有する分極軸方向を所望の方向に制御することができる。
【０２３０】
このように、本発明の第３の実施形態に係る強誘電体薄膜の作製方法では、強誘電体微粒子３よりなる強誘電体薄膜の膜厚と、強誘電体微粒子３が有する分極軸方向との各々を別途の工程において制御することができるので、所望の膜厚及び所望の分極軸方向を有する強誘電体薄膜を作製することができる。
【０２３１】
更には、本発明の第３の実施形態に係る強誘電体薄膜の作製方法では、強誘電体微粒子３の周囲に電場と磁場との双方を形成することにより、強誘電体微粒子３が有する分極軸に対して電場による配向効果と磁場による配向効果とが相乗されて働くので、強誘電体微粒子３が有する分極軸方向をより一層精密に制御することができる。
【０２３２】
また、本発明の第３の実施形態に係る強誘電体薄膜の作製方法によると、基板１の表面に強誘電体微粒子３を塗布することにより強誘電体薄膜を作製するので、従来のように、基板１の裏面に強誘電体微粒子３が付着することはない。
【０２３３】
このため、強誘電体薄膜の作製後における基板１の洗浄工程において、基板１の裏面に付着した強誘電体微粒子３を除去する必要がないため、基板１における洗浄の容易化を図ることができるので、製造コストの低減を図ることができる。
【０２３４】
更には、強誘電体薄膜の作製後における基板１の洗浄工程以降の製造工程において、従来のように、基板１の裏面に残留している強誘電体微粒子３によって基板１等が汚染されることがないため、高い信頼性を有する強誘電体メモリを実現することが可能な強誘電体薄膜を作製することができるので、強誘電体メモリの信頼性の向上を図ることができる。
【０２３５】
また、本発明の第３の実施形態に係る強誘電体薄膜の作製方法によると、強誘電体微粒子３が有する分極軸方向が制御された状態であって、且つ所望の温度（すなわち、４５０℃以下の温度）の下、基板１を熱処理することにより溶媒４を除去することができる。
【０２３６】
これにより、強誘電体微粒子３と基板１との付着力の向上を図ることができるので、基板１の上に、強誘電体微粒子３が有する分極軸方向を揃えるようにして、強誘電体微粒子３よりなる強誘電体薄膜を作製することができる。
【０２３７】
また、本発明の第３の実施形態に係る強誘電体薄膜の作製方法によると、図４に示すように、強誘電体微粒子３の周囲に溶媒４（例えば、酢酸ブチル溶液）が存在している。
【０２３８】
このように、強誘電体微粒子３の周囲に溶媒４が存在することにより、工程（ａ３）において、強誘電体微粒子３と基板１とが強固に物理吸着することをより一層防止すると共に、工程（ｂ３）において、強誘電体微粒子３の周囲に形成された電場と磁場との双方によって、強誘電体微粒子３をより一層容易に回転させることができるので、強誘電体微粒子３が有する分極軸方向をより一層精密に制御することができる。
【０２３９】
更には、工程（ａ３）において、強誘電体微粒子３が凝集することを防止することができるので、工程（ｂ３）において、強誘電体微粒子３が有する分極軸方向をより一層精密に制御することができる。
【０２４０】
また、本発明の第３の実施形態に係る強誘電体薄膜の作製方法によると、基板１の上に、予め結晶化された強誘電体微粒子３を塗布するため、基板１を熱処理することにより強誘電体微粒子３の結晶化を図る工程を必要としないので、高温（すなわち、４５０℃以上の温度）の下で強誘電体薄膜を作製することなく、所望の温度（すなわち、４５０℃以下の温度）の下で強誘電体薄膜を作製することができる。
【０２４１】
以上のように、本発明の第３の実施形態に係る強誘電体薄膜の作製方法では、基板１の上に、所望の膜厚を有する強誘電体薄膜であって且つ所望の分極軸方向を有する強誘電体微粒子３よりなる強誘電体薄膜を作製することができるだけでなく、所望の温度（すなわち、４５０℃以下の温度）の下で、強誘電体薄膜を作製することができる。
【０２４２】
尚、本発明の第１〜第３の実施形態に係る強誘電体薄膜の作製方法では、強誘電体微粒子としてＳＢＴ微粒子又はＢＬＴ微粒子を用いたが、本発明はこれに限定されることはなく、その他の強誘電体微粒子、例えば、ＰＺＴ微粒子及びチタン酸バリウム等を用いても良い。
【０２４３】
このような等方性分極材料であっても、等方性分極材料の最大分極方向が、基板における強誘電体微粒子が形成されている側の面に対して垂直な方向になるようにして、強誘電体微粒子を回転させることができる。
【０２４４】
また、本発明の第１〜第３の実施形態に係る強誘電体薄膜の作製方法では、強誘電体微粒子を単分散させるときに用いられる溶媒としてオクタン溶液又は酢酸ブチル溶液を用いたが、本発明はこれに限定されることはなく、その他の溶媒を用いてもよい。
【０２４５】
また、本発明の第１〜第３の実施形態に係る強誘電体薄膜の作製方法では、基板の上に強誘電体微粒子を塗付する方法としてスピンコート法を用いたが、本発明はこれに限定されることはなく、その他の塗付方法を用いてもよい。
【産業上の利用可能性】
【０２４６】
本発明は、所望の膜厚及び所望の分極軸方向を有する強誘電体粒子よりなる強誘電体薄膜の作製方法に有用である。
【図面の簡単な説明】
【０２４７】
【図１】本発明の第１の実施形態に係る強誘電体薄膜の作製方法におけるフローチャートを示す図である。
【図２】(a) 及び(b) は、本発明の第１の実施形態に係る強誘電体薄膜の作製方法を示す要部工程断面図である。
【図３】本発明の第２の実施形態に係る強誘電体薄膜の作製方法を示す要部工程断面図である。
【図４】本発明の第３の実施形態に係る強誘電体薄膜の作製方法を示す要部工程断面図である。
【符号の説明】
【０２４８】
１                        基板
２                        導電膜
３                        強誘電体微粒子
４                        溶媒
５                        電極
５ａ                      第１の電極
５ｂ                      第２の電極
６                        電圧源
７ａ、７ｂ                磁場発生器
Ｄ１                      電場形成方向（電界方向）
Ｄ２                      磁場形成方向
【図１】
2006303178.tif 000003
【図２】
2006303178.tif 000004
【図３】
2006303178.tif 000005
【図４】
2006303178.tif 000006